СТАЛЬ ДЛЯ ЭКСТРУЗИОННЫХ ИНСТРУМЕНТОВ

1. Сталь для экструзионной оснастки, характеризующаяся композицией составляющих сплав элементов, которая содержит, в % мас.: 0,40-0,60 углерода, менее 1,0 кремния, менее 0,030 фосфора, 2,5-4,5 хрома, 0,5-0,7 молибдена, 0,10-1,0 ванадия, менее 1,0 марганца, 0,1-1,0 алюминия, причем остальное состоит из Fe и неизбежных добавок.
2. Сталь по п.1, характеризующаяся тем, что молибден, заменен вольфрамом в соотношении 1 Мо=2 W.
3. Сталь по п.1, характеризующаяся тем, что ванадий, заменен ниобием или титаном в соотношении 1 V=2 Nb или 1 Ti.
4. Сталь по п.1, характеризующаяся тем, что она используется в формах, фильерах и обычно используемой оснастке для формования твердых и жидких материалов при комнатной температуре или при температурах меньше чем 1300°С.
5. Сталь по п.1, характеризующаяся тем, что она используется в оснастке для формования металлов при температурах в интервале 300-1300°С, для штамповки, экструзии или отливки черных или цветных сплавов.
6. Сталь по п.1, характеризующаяся тем, что она используется в оснастке для горячей экструзии цветных сплавов, в частности, алюминиевых сплавов, и в фильерах для экструзии твердых форм или экструзии труб.
7. Сталь по п.1, характеризующаяся тем, что она пригодна для способов, включающих отливку заготовок и горячее или холодное формование, или массивных плавильных конструкций.
8. Сталь по п.1, характеризующаяся тем, что она пригодна для способов, включающих фрагментацию жидкого металла, таких как порошковая металлургия, вдувание порошка, или для способа распылительного формования.
9. Сталь для экструзионной оснастки, характеризующаяся композицией составляющих сплав элементов, которая содержит, в % мас.: 0,40-0,60 углерода, менее 0,50 кремния, менее 0,030 фосфора, 3,0-4,2 хрома, 0,55-0,65 молибдена, 0,30-0,8 ванадия, менее 0,8 марганца, 0,2-0,80 алюминия, причем остальное состоит из Fe и неизбежных добавок.
10. Сталь по п.9, характеризующаяся тем, что молибден, заменен вольфрамом в соотношении 1 Мо=2 W.
11. Сталь по п.9, характеризующаяся тем, что ванадий, заменен ниобием или титаном в соотношении 1 V=2 Nb или 1 Ti.
12. Сталь по п.9, характеризующаяся тем, что она используется в формах, фильерах и обычно используемой оснастке для формования твердых и жидких материалов при комнатной температуре или при температурах меньше чем 1300°С.
13. Сталь по п.9, характеризующаяся тем, что она используется в оснастке для формования металлов при температурах в интервале 300-1300°С, для штамповки, экструзии или отливки черных или цветных сплавов.
14. Сталь по п.9, характеризующаяся тем, что она используется в оснастке для горячей экструзии цветных сплавов, в частности, алюминиевых сплавов, и в фильерах для экструзии твердых форм или экструзии труб.
15. Сталь по п.9, характеризующаяся тем, что она пригодна для способов, включающих отливку заготовок и горячее или холодное формование, или массивных плавильных конструкций.
16. Сталь по п.9, характеризующаяся тем, что она пригодна для способов, включающих фрагментацию жидкого металла, таких как порошковая металлургия, вдувание порошка, или для способа распылительного формования.
17. Сталь для экструзионной оснастки, характеризующаяся композицией составляющих сплав элементов, состоящей по существу из, в % мас.: 0,45-0,55 углерода, менее 0,5 кремния, менее 0,030 фосфора, 3,5-4,2 хрома, 0,55-0,65 молибдена, 0,30-0,50 ванадия, менее 0,50 марганца, 0,4-0,60 алюминия, причем остальное состоит из Fe и неизбежных добавок.
18. Сталь по п.17, характеризующаяся тем, что молибден, заменен вольфрамом в соотношении 1 Мо=2 W.
19. Сталь по п.17, характеризующаяся тем, что ванадий, заменен ниобием или титаном в соотношении 1 V=2 Nb или 1 Ti.
20. Сталь по п.17, характеризующаяся тем, что она используется в формах, фильерах и обычно используемой оснастке для формования твердых и жидких материалов при комнатной температуре или при температурах меньше чем 1300°С.
21. Сталь по п.17, характеризующаяся тем, что она используется в оснастке для формования металлов при температурах в интервале 300-1300°С, для штамповки, экструзии или отливки черных или цветных сплавов.
22. Сталь по п.17, характеризующаяся тем, что она используется в оснастке для горячей экструзии цветных сплавов, в частности, алюминиевых сплавов, и в фильерах для экструзии твердых форм или экструзии труб.
23. Сталь по п.11, характеризующаяся тем, что она пригодна для способов, включающих отливку заготовок и горячее или холодное формование, или массивных плавильных конструкций.
24. Сталь по п.17, характеризующаяся тем, что она пригодна для способов, включающих фрагментацию жидкого металла, таких как порошковая металлургия, вдувание порошка, или для способа распылительного формования.